(57)【要約】【課題】感温性材料の封入が容易であり、かつ、感温性材料が漏れ難い感温性調光シートおよびその製造方法を提供する。【解決手段】２枚のガスバリア性を有する透明基材２，２と、２枚の透明基材２，２の間に位置し、２枚の透明基材２，２の間の空間を平面方向に区画する隔壁３と、２枚の透明基材２，２と隔壁３とに囲まれた空間に封入された、温度変化に応じて光線透過率が変化する感温性材料４とを備えた感温性調光シート１であって、隔壁３は、エネルギー線硬化性材料を硬化させたものからなる。【選択図】図１
2014151583.tif 000002
【特許請求の範囲】
【請求項１】
２枚のガスバリア性を有する透明基材と、
前記２枚の透明基材の間に位置し、前記２枚の透明基材の間の空間を平面方向に区画する隔壁と、
前記２枚の透明基材と前記隔壁とに囲まれた空間に封入された、温度変化に応じて光線透過率が変化する感温性材料と
を備えた感温性調光シートであって、
前記隔壁は、エネルギー線硬化性材料を硬化させたものからなることを特徴とする感温性調光シート。
【請求項２】
前記隔壁の厚み方向の少なくとも一端面は、前記透明基材と直接接着していることを特徴とする請求項１に記載の感温性調光シート。
【請求項３】
前記隔壁の厚み方向の両端面は、前記透明基材と直接接着していることを特徴とする請求項１に記載の感温性調光シート。
【請求項４】
前記隔壁は、ガスバリア性を有することを特徴とする請求項１〜３のいずれか一項に記載の感温性調光シート。
【請求項５】
前記隔壁は、平面視ハニカム状のハニカム構造を有することを特徴とする請求項１〜４のいずれか一項に記載の感温性調光シート。
【請求項６】
前記感温性材料は、ゲル状であることを特徴とする請求項１〜５のいずれか一項に記載の感温性調光シート。
【請求項７】
ガスバリア性を有する第１の透明基材の片面に、エネルギー線硬化性材料を塗布してエネルギー線硬化性層を形成し、
前記エネルギー線硬化性層を、所望のパターンを有するマスキング材でマスキングし、その状態で前記エネルギー線硬化性層にエネルギー線を照射して、前記エネルギー線硬化性層の非マスキング部分を硬化させ、
前記エネルギー線硬化性層の硬化部分を残して、非硬化部分を除去することにより、隔壁を形成し、
前記隔壁によって区画された空間に、温度変化に応じて光線透過率が変化する感温性材料を充填し、
前記隔壁の前記第１の透明基材側と反対側の端面と、第２の透明基材とを、直接または接着剤を介して接着する
ことを特徴とする感温性調光シートの製造方法。
【請求項８】
ガスバリア性を有する第１の透明基材の片面に、エネルギー線硬化性材料を塗布してエネルギー線硬化性層を形成し、
前記エネルギー線硬化性層にエネルギー線を照射して、前記エネルギー線硬化性層を硬化させて、硬化層とし、
前記硬化層を所望のパターンで厚み方向にカットして、不要部分を除去することにより、隔壁を形成し、
前記隔壁によって区画された空間に、温度変化に応じて光線透過率が変化する感温性材料を充填し、
前記隔壁の前記第１の透明基材側と反対側の端面と、第２の透明基材とを、直接または接着剤を介して接着する
ことを特徴とする感温性調光シートの製造方法。
【請求項９】
前記隔壁の前記第１の透明基材側と反対側の端面と、前記第２の透明基材とを接着する段階において、前記隔壁は粘着性または接着性を発揮することができ、前記粘着性または接着性を利用して、前記隔壁の前記第１の透明基材側と反対側の端面と、第２の透明基材とを、直接接着することを特徴とする請求項７または８に記載の感温性調光シートの製造方法。
【発明の詳細な説明】
【技術分野】
【０００１】
本発明は、温度変化に応じて光線透過率が変化する感温性調光シートおよびその製造方法に関するものである。
【背景技術】
【０００２】
従来より、建築物の透明な窓においては、太陽光による室内の過度な温度上昇を防止すべく、温度によって光線透過率が変化する調光パネルの採用が提案されている。かかる感温性の調光パネルとしては、例えば、特許文献１〜３に記載のものが知られている。
【０００３】
特許文献１の調光パネルでは、感温性の調光材料として、温度上昇により白濁化または着色して色調が変わり温度降下により元の状態に戻る有機材料溶液、例えば、水溶性高分子化合物の溶液または非イオン性界面活性剤の溶液を使用しており、その有機材料溶液を複数枚のガラス板パネル間に挟み、周縁部をシール材によってシールしている。
【０００４】
特許文献２の調光パネルでは、感温性の調光材料として、加熱すると分子の立体構造が変化して凝集し、白濁化して不透明となるメチルセルロースまたはヒドロキシプロピル・メチルセルロース誘導体を１〜１５％溶かした水溶液を使用しており、その水溶液を２枚の透明板間に封入している。
【０００５】
特許文献３の調光パネルでは、感温性の調光材料として、温度の上昇により凝集による白濁散乱を起こして光透過率が小さくなる多糖類誘導体と、両親媒性物質と、水とを含有する等方性水溶液を使用しており、その等方性水溶液を２枚の透明な基板間に封入している。
【先行技術文献】
【特許文献】
【０００６】
【特許文献１】特開平８−２６７８１号公報
【特許文献２】特開平１０−４８６７４号公報
【特許文献３】特許第３３３７８１０号公報
【発明の概要】
【発明が解決しようとする課題】
【０００７】
しかしながら、特許文献１〜３のように感温性の調光材料として溶液状の感温性調光材料を使用した場合、当該溶液状の感温性調光材料を漏らさないように封入するのに煩雑な製造工程を必要とし、また、調光パネルが破損したときに、溶液状の感温性調光材料が漏れ出すため、安全性に問題がある。
【０００８】
一方、上記の調光パネルは、厚みが大きいため、既存の窓にそのまま取り付けるには、構造上の制約があった。上記の調光パネルを薄いシート状にできれば、それを既存の窓に貼付することで、当該窓を簡易に感温調光にものにすることができる。
【０００９】
しかしながら、調光パネルをシート状にするために、ガラス板等の透明基板を薄い透明プラスチックフィルムに変更すると、溶液状の感温性調光材料の封入がより困難になり、かつ、溶液状の感温性調光材料が非常に漏れ易くなるという問題がある。
【００１０】
本発明は、このような実状に鑑みてなされたものであり、感温性材料の封入が容易であり、かつ、感温性材料が漏れ難い感温性調光シートおよびその製造方法を提供することを目的とする。
【課題を解決するための手段】
【００１１】
上記目的を達成するために、第１に本発明は、２枚のガスバリア性を有する透明基材と、前記２枚の透明基材の間に位置し、前記２枚の透明基材の間の空間を平面方向に区画する隔壁と、前記２枚の透明基材と前記隔壁とに囲まれた空間に封入された、温度変化に応じて光線透過率が変化する感温性材料とを備えた感温性調光シートであって、前記隔壁は、エネルギー線硬化性材料を硬化させたものからなることを特徴とする感温性調光シートを提供する（発明１）。
【００１２】
上記発明（発明１）においては、上記隔壁によって区画された空間に感温性材料を入れることで、感温性調光シート中に容易に感温性材料を封入することができる。また、そのように封入された感温性材料は、感温性調光シートから漏れ難く、仮に感温性調光シートの一部のセルが破断したとしても、当該セルに入っていた感温性材料だけが漏れ、破断していないセルにおける感温性材料は、封入された状態が維持される。さらに、エネルギー線硬化性材料を硬化させてなる上記隔壁は、マスキングを利用してエネルギー線を照射することにより、容易に形成することができる。また、エネルギー線硬化性材料は、一方の透明基材に対し、直接塗布して隔壁を形成することができるため、当該透明基材と隔壁との間で接着剤を必要とすることがなく、容易に隔壁を形成することができ、ひいては感温性材料を容易に封入することができる。
【００１３】
上記発明（発明１）において、前記隔壁の厚み方向の少なくとも一端面は、前記透明基材と直接接着していることが好ましく（発明２）、前記隔壁の厚み方向の両端面が、前記透明基材と直接接着していてもよい（発明３）。
【００１４】
上記発明（発明１〜３）において、前記隔壁は、ガスバリア性を有することが好ましい（発明４）。
【００１５】
上記発明（発明１〜４）において、前記隔壁は、平面視ハニカム状のハニカム構造を有することが好ましい（発明５）。
【００１６】
上記発明（発明１〜５）において、前記感温性材料は、ゲル状であることが好ましい（発明６）。
【００１７】
第２に本発明は、ガスバリア性を有する第１の透明基材の片面に、エネルギー線硬化性材料を塗布してエネルギー線硬化性層を形成し、前記エネルギー線硬化性層を、所望のパターンを有するマスキング材でマスキングし、その状態で前記エネルギー線硬化性層にエネルギー線を照射して、前記エネルギー線硬化性層の非マスキング部分を硬化させ、前記エネルギー線硬化性層の硬化部分を残して、非硬化部分を除去することにより、隔壁を形成し、前記隔壁によって区画された空間に、温度変化に応じて光線透過率が変化する感温性材料を充填し、前記隔壁の前記第１の透明基材側と反対側の端面と、第２の透明基材とを、直接または接着剤を介して接着することを特徴とする感温性調光シートの製造方法を提供する（発明７）。
【００１８】
第３に本発明は、ガスバリア性を有する第１の透明基材の片面に、エネルギー線硬化性材料を塗布してエネルギー線硬化性層を形成し、前記エネルギー線硬化性層にエネルギー線を照射して、前記エネルギー線硬化性層を硬化させて、硬化層とし、前記硬化層を所望のパターンで厚み方向にカットして、不要部分を除去することにより、隔壁を形成し、前記隔壁によって区画された空間に、温度変化に応じて光線透過率が変化する感温性材料を充填し、前記隔壁の前記第１の透明基材側と反対側の端面と、第２の透明基材とを、直接または接着剤を介して接着することを特徴とする感温性調光シートの製造方法を提供する（発明８）。
【００１９】
上記発明（発明７，８）においては、前記隔壁の前記第１の透明基材側と反対側の端面と、前記第２の透明基材とを接着する段階において、前記隔壁は粘着性または接着性を発揮することができ、前記粘着性または接着性を利用して、前記隔壁の前記第１の透明基材側と反対側の端面と、第２の透明基材とを、直接接着することが好ましい（発明９）。
【発明の効果】
【００２０】
本発明に係る感温性調光シートによれば、感温性材料の封入が容易であり、かつ、感温性材料が感温性調光シートから漏れ難い。また、本発明に係る感温性調光シートの製造方法によれば、感温性材料の封入が容易であり、また、感温性材料が漏れ難い感温性調光シートを製造することができる。
【図面の簡単な説明】
【００２１】
【図１】本発明の一実施形態に係る感温性調光シートの断面図である。
【図２】本発明の一実施形態に係る感温性調光シートの平面図である。
【発明を実施するための形態】
【００２２】
以下、本発明の実施形態について説明する。
〔感温性調光シート〕
本発明の一実施形態に係る感温性調光シートの断面図を図１に、平面図を図２に示す。図１および図２に示すように、本発明の一実施形態に係る感温性調光シート１は、２枚のガスバリア性を有する透明基材２，２と、２枚の透明基材２，２の間に位置し、２枚の透明基材２，２の間の空間を平面方向に区画する隔壁３と、２枚の透明基材２，２と隔壁３とに囲まれた空間（以下「セル」という場合がある。）に封入された感温性材料４とを備えて構成される。なお、本明細書におけるガスバリア性とは、空気中の酸素、窒素、二酸化炭素、水蒸気等の気体を透過させ難い性能のことをいう。
【００２３】
〔透明基材〕
透明基材２は、可視光領域から赤外線領域に透過性を有し、かつガスバリア性、特に水蒸気に対してガスバリア性を有するものである。透明基材２としては、主として透明なフィルム体が挙げられるが、これに限定されるものではなく、透明な板体であってもよい。透明基材２がガスバリア性を有すると、感温性材料４の水分が蒸発することを抑制することができるのみならず、外部から水蒸気、例えば結露に起因する水蒸気が浸入してくることを抑制することができる。特に、感温性調光シート１をガラス窓に貼付した場合、２枚の透明基材２，２のうち、ガラス窓とは反対側の透明基材２から水蒸気が浸入し易く、それにより感温性調光シート１の表裏で膨張率が変化し、感温性調光シート１にカールが生じることがあるが、透明基材２がガスバリア性を有することで、そのようなカールの発生を防止することができる。
【００２４】
透明基材２のガスバリア性は、水蒸気透過率が１×１０２ｇ／ｍ２・ｄａｙ以下となるレベルであることが好ましく、特に水蒸気透過率が１×１０1ｇ／ｍ２・ｄａｙ以下となるレベルであることが好ましく、さらには水蒸気透過率が１×１００ｇ／ｍ２・ｄａｙ以下となるレベルであることが好ましい。なお、本明細書における水蒸気透過率は、ＪＩＳ  Ｋ  ７１２９：２００８に準拠して測定した値である。具体的には、水蒸気透過率が０．０１ｇ／ｍ２／ｄａｙ以上の場合は、ＬＹＳＳＹ社製の透過率測定機「Ｌ８９−５００」を用い、水蒸気透過率が０．０１ｇ／ｍ２／ｄａｙ未満の場合は、ＴＥＣＨＮＯＬＯＸ社製の透過率測定機「ＤＥＬＴＡＰＥＲＭ」を用い、４０℃、相対湿度９０％の条件で測定を行った値とする。
【００２５】
図１に示すように、本実施形態における透明基材２は、基材本体２１とガスバリア層２２とからなり、２枚の透明基材２，２は、それぞれガスバリア層２２が隔壁３側となるように設けられている。ただし、本発明はこれに限定されるものではなく、単層でガスバリア性を有する透明材料を使用すれば、ガスバリア層２２は不要である。
【００２６】
基材本体２１としては、好ましくは樹脂フィルムが使用される。樹脂フィルムとしては、特に制限されるものではないが、所定の強度を有するとともに、ガスバリア層２２との組み合わせで、またはガスバリア層２２なしでも、上記のガスバリア性を発揮するものが好ましい。樹脂フィルムとしては、例えば、ポリエチレン、ポリプロピレン等のポリオレフィン、ポリエチレンテレフタレート、ポリブチレンテレフタレート等のポリエステル、ポリ塩化ビニル、ポリスチレン、ポリウレタン、ポリカーボネート、ポリアミド、ポリイミド、ポリメタクリル酸メチル、ポリブテン、ポリブタジエン、ポリメチルペンテン、エチレン酢酸ビニル共重合体、エチレン（メタ）アクリル酸共重合体、エチレン（メタ）アクリル酸エステル共重合体、ＡＢＳ樹脂、アイオノマー樹脂などの樹脂からなるフィルム、またはそれらの積層フィルム等が挙げられる。それらの中でも、強度およびガスバリア性の観点から、ポリエチレンテレフタレート、ポリブチレンテレフタレート、ポリエチレンナフタレート、ポリアリレート等からなるフィルムが好ましい。樹脂フィルムは、延伸フィルムであってもよいし、無延伸フィルムであってもよい。また、樹脂フィルムは、紫外線吸収剤等の各種添加剤を含んだものであってもよい。なお、本明細書において、（メタ）アクリル酸とは、アクリル酸およびメタクリル酸の両方を意味する。他の類似用語も同様である。
【００２７】
基材本体２１の厚さは、１〜５００μｍであることが好ましく、特に５〜３００μｍであることが好ましく、さらには１０〜１００μｍであることが好ましい。
【００２８】
ガスバリア層２２の材料としては、透明基材２のガスバリア性を所望のレベルにすることができ、かつ、透明なものであれば、特に限定されることはない。ガスバリア層２２の材料としては、例えば、酸化ケイ素、窒化ケイ素、酸窒化ケイ素、ポリシラザン化合物、ポリカルボシラン化合物、ポリシラン化合物、ポリオルガノシロキサン化合物、テトラオルガノシラン化合物等のケイ素化合物、酸化アルミニウム、酸窒化アルミニウム等のアルミニウム化合物、酸化マグネシウム、酸化亜鉛、酸化インジウム、酸化スズ等の無機酸化物等が挙げられる。上記の中でも、ガスバリア性および透明性の観点から、酸化ケイ素、窒化ケイ素、酸窒化ケイ素、ポリシラザン化合物等が好ましい。これらは、１種を単独で、または２種以上を組み合わせて使用することができる。
【００２９】
ガスバリア層２２の厚さは、１０〜１０００ｎｍであることが好ましく、特に、２０〜５００ｎｍであることが好ましく、さらには５０〜２００ｎｍであることが好ましい。
【００３０】
ガスバリア層２２を基材本体２１に対して形成する方法は、使用する材料に応じて適宜選択すればよい。例えば、上記ガスバリア層２２の材料を有機溶剤に溶解した溶液を、基材本体２１に塗布し、得られた塗膜を適度に乾燥して形成する方法や、蒸着法、スパッタリング法、イオンプレーティング法、熱ＣＶＤ法、プラズマＣＶＤ法等により基材本体２１上に形成する方法、あるいは上記ガスバリア層２２の材料を塗布した後にプラズマイオン注入する方法などが挙げられる。プラズマイオン注入にて注入されるイオンとしては、例えば、アルゴン、ヘリウム、ネオン、クリプトン、キセノン等の希ガス、フルオロカーボン、水素、窒素、酸素、二酸化炭素、塩素、フッ素、硫黄等のイオン；金、銀、銅、白金、ニッケル、パラジウム、クロム、チタン、モリブデン、ニオブ、タンタル、タングステン、アルミニウム等の金属のイオンなどが挙げられる。
【００３１】
なお、透明基材２または基材本体２１は、ガラス板であってもよい。ガラス板としては、例えば、ソーダライムガラス、鉛ガラス、アルミノケイ酸ガラス、ホウケイ酸ガラス、バリウムホウケイ酸ガラス、バリウム・ストロンチウム含有ガラス、石英等からなる無機ガラス板；ポリメチル（メタ）アクリレート等の（メタ）アクリル樹脂、ポリジエチレングリコールビスアリルカーボネート等のポリカーボネート樹脂、ポリエステル樹脂、ポリメチルスチレン等のポリスチレン樹脂、アクリロニトリル−スチレン共重合体、ポリ塩化ビニル樹脂、ポリオレフィン樹脂、エポキシ樹脂、ポリウレタン樹脂などからなる有機ガラス板；ハイブリッドガラスなどを好ましく挙げることができる。
【００３２】
ガラス板の厚さは、０．０５〜１００ｍｍであることが好ましく、特に０．１〜８０ｍｍであることが好ましく、さらには１〜５０ｍｍであることが好ましい。
【００３３】
〔隔壁〕
隔壁３は、２枚の透明基材２，２の間の空間を平面方向に区画するものである。このような隔壁３を設け、隔壁３によって区画された空間に感温性材料４を入れることで、感温性調光シート１中に容易に感温性材料４を封入することができる。また、２枚の透明基材２，２と隔壁３とによって形成されたセルに封入された感温性材料４は、感温性調光シート１から漏れ難く、仮に感温性調光シート１の一部のセルが破断したとしても、当該セルに入っていた感温性材料４だけが漏れ、破断していないセルにおける感温性材料４は、封入された状態が維持される。さらに、感温性材料４がセルに封入されることにより、感温性調光シート１を裁断しても、裁断部分のセルにおける感温性材料４が漏れ出すだけなので、感温性調光シート１を所望の位置で裁断することが可能となる。
【００３４】
本実施形態における隔壁３は、エネルギー線硬化性材料を硬化させたものからなる。エネルギー線硬化性材料は、紫外線や電子線等のエネルギー線を照射することにより硬化する特性を有する材料である。エネルギー線硬化性材料によれば、マスキングを利用してエネルギー線を照射することで、所望の形状に硬化させ、硬化部分を残して非硬化部分を除去することができるため、容易に隔壁３を形成することができる。また、エネルギー線硬化性材料は、一方の透明基材２に対し、直接塗布して隔壁３を形成することができるため、当該透明基材２と隔壁３との間で接着剤を必要とすることがなく、容易に隔壁３を形成することができ、ひいては感温性材料４を容易に封入することができる。さらに、一方の透明基材２に形成された隔壁３（を構成するエネルギー線硬化性材料）が粘着性または接着性を発揮し得る場合には、当該粘着性または接着性を利用して、隔壁３と他方の透明基材２とを直接接着することができ、したがって感温性材料４を容易に封入することができる。さらにまた、エネルギー線硬化性材料を硬化させてなる隔壁３は、ある程度の硬度を有し、変形し難いため、感温性調光シート１を安定性および耐久性に優れたものとすることができる。
【００３５】
エネルギー線硬化性材料としては、隔壁３を形成することができるものであれば特に限定されないが、例えば、エネルギー線硬化性を有するポリマーを主成分とするもの、エネルギー線硬化性を有しないポリマーとエネルギー線硬化性のモノマーおよび／またはオリゴマーとの混合物を主成分とするもの、エネルギー線硬化性を有するポリマーとエネルギー線硬化性のモノマーおよび／またはオリゴマーとの混合物を主成分とするものなどを好ましく使用することができる。
【００３６】
エネルギー線硬化性を有するポリマーとしては、例えば、側鎖にエネルギー線硬化性基を有する（メタ）アクリル酸エステル共重合体（以下「エネルギー線硬化性（メタ）アクリル酸エステル共重合体（Ａ）」という。）を使用することができる。エネルギー線硬化性（メタ）アクリル酸エステル共重合体（Ａ）は、官能基含有モノマー単位を有するアクリル系共重合体（ａ１）と、その官能基に結合する置換基を有する不飽和基含有化合物（ａ２）とを反応させて得られるものが好ましい。
【００３７】
アクリル系共重合体（ａ１）は、官能基含有モノマーから導かれる構成単位と、（メタ）アクリル酸エステルモノマーまたはその誘導体から導かれる構成単位とを含有する。
【００３８】
アクリル系共重合体（ａ１）が構成単位として含有する官能基含有モノマーは、重合性の二重結合と、ヒドロキシル基、カルボキシル基、アミノ基、置換アミノ基、エポキシ基等の官能基とを分子内に有するモノマーであり、好ましくはヒドロキシル基含有不飽和化合物またはカルボキシル基含有不飽和化合物が用いられる。
【００３９】
このような官能基含有モノマーのさらに具体的な例としては、２−ヒドロキシエチルアクリレート、２−ヒドロキシエチルメタクリレート、２−ヒドロキシプロピルアクリレート、２−ヒドロキシプロピルメタクリレート、４−ヒドロキシブチルアクリレート等のヒドロキシル基含有アクリレート、アクリル酸、メタクリル酸、イタコン酸等のカルボキシル基含有化合物が挙げられ、これらは単独でまたは２種以上を組み合わせて用いられる。
【００４０】
アクリル系共重合体（ａ１）が構成単位として含有する（メタ）アクリル酸エステルモノマーとしては、シクロアルキル（メタ）アクリレート、ベンジル（メタ）アクリレート、アルキル基の炭素数が１〜１８である（メタ）アクリル酸アルキルエステルが用いられる。これらの中でも、特に好ましくはアルキル基の炭素数が１〜１８である（メタ）アクリル酸アルキルエステル、例えばメチル（メタ）アクリレート、エチル（メタ）アクリレート、プロピル（メタ）アクリレート、ブチル（メタ）アクリレート、２−エチルヘキシル（メタ）アクリレート等が用いられる。
【００４１】
アクリル系共重合体（ａ１）は、上記官能基含有モノマーから導かれる構成単位を通常３〜１００質量％、好ましくは５〜４０質量％、特に好ましくは１０〜３０質量％の割合で含有し、（メタ）アクリル酸エステルモノマーまたはその誘導体から導かれる構成単位を通常０〜９７質量％、好ましくは６０〜９５質量％、特に好ましくは７０〜９０質量％の割合で含有してなる。
【００４２】
アクリル系共重合体（ａ１）は、上記のような官能基含有モノマーと、（メタ）アクリル酸エステルモノマーまたはその誘導体とを常法で共重合することにより得られるが、これらモノマーの他にも少量（例えば１０質量％以下、好ましくは５質量％以下）の割合で、蟻酸ビニル、酢酸ビニル、スチレン等が共重合されてもよい。
【００４３】
不飽和基含有化合物（ａ２）が有する置換基は、アクリル系共重合体（ａ１）が有する官能基含有モノマー単位の官能基の種類に応じて、適宜選択することができる。例えば、官能基がヒドロキシル基、アミノ基または置換アミノ基の場合、置換基としてはイソシアネート基またはエポキシ基が好ましく、官能基がカルボキシル基の場合、置換基としてはアジリジニル基、エポキシ基またはオキサゾリン基が好ましく、官能基がエポキシ基の場合、置換基としてはアミノ基、カルボキシル基またはアジリジニル基が好ましい。このような置換基は、不飽和基含有化合物（ａ２）１分子毎に一つずつ含まれている。
【００４４】
また不飽和基含有化合物（ａ２）には、エネルギー線重合性の炭素−炭素二重結合が、１分子毎に１〜５個、好ましくは１〜２個含まれている。このような不飽和基含有化合物（ａ２）の具体例としては、例えば、アクリロイルオキシエチルイソシアネート、メタクリロイルオキシエチルイソシアネート、メタ−イソプロペニル−α，α−ジメチルベンジルイソシアネート、メタクリロイルイソシアネート、アリルイソシアネート；ジイソシアネート化合物またはポリイソシアネート化合物と、ヒドロキシエチル（メタ）アクリレートとの反応により得られるアクリロイルモノイソシアネート化合物；ジイソシアネート化合物またはポリイソシアネート化合物と、ポリオール化合物と、ヒドロキシエチル（メタ）アクリレートとの反応により得られるアクリロイルモノイソシアネート化合物；グリシジル（メタ）アクリレート；（メタ）アクリル酸、２−（１−アジリジニル）エチル（メタ）アクリレート、２−ビニル−２−オキサゾリン、２−イソプロペニル−２−オキサゾリン等が挙げられる。
【００４５】
不飽和基含有化合物（ａ２）は、上記アクリル系共重合体（ａ１）の官能基含有モノマー１００当量当たり、通常２０〜１００当量、好ましくは４０〜１００当量、特に好ましくは６０〜１００当量の割合で用いられる。
【００４６】
エネルギー線硬化性（メタ）アクリル酸エステル共重合体（Ａ）は、アクリル系共重合体（ａ１）と、不飽和基含有化合物（ａ２）とを、有機溶媒中にて常法で反応させることにより得られる。エネルギー線硬化性（メタ）アクリル酸エステル共重合体（Ａ）の重量平均分子量（Ｍｗ）は、１０，０００〜１００，０００であることが好ましく、特に２０，０００〜８０，０００であることが好ましく、さらには３０，０００〜６０，０００であることが好ましい。なお、本明細書における重量平均分子量（Ｍｗ）は、ゲルパーミエーションクロマトグラフィー（ＧＰＣ）法により測定したポリスチレン換算の値である。
【００４７】
エネルギー線硬化性材料が、エネルギー線硬化性を有するポリマーを主成分とする場合であっても、エネルギー線硬化性材料は、エネルギー線硬化性のモノマーおよび／またはオリゴマー（Ｂ）をさらに含有してもよい。
【００４８】
エネルギー線硬化性のモノマーおよび／またはオリゴマー（Ｂ）としては、例えば、多価アルコールと（メタ）アクリル酸とのエステル等を使用することができる。
【００４９】
かかるエネルギー線硬化性のモノマーおよび／またはオリゴマー（Ｂ）としては、例えば、シクロヘキシル（メタ）アクリレート、イソボルニル（メタ）アクリレート等の単官能性アクリル酸エステル類、トリメチロールプロパントリ（メタ）アクリレート、ペンタエリスリトールトリ（メタ）アクリレート、ペンタエリスリトールテトラ（メタ）アクリレート、ジペンタエリスリトールヘキサ（メタ）アクリレート、１，４−ブタンジオールジ（メタ）アクリレート、１，６−ヘキサンジオールジ（メタ）アクリレート、ポリエチレングリコールジ（メタ）アクリレート、ジメチロールトリシクロデカンジ（メタ）アクリレート等の多官能性アクリル酸エステル類、ポリエステルオリゴ（メタ）アクリレート、ポリウレタンオリゴ（メタ）アクリレート等が挙げられる。
【００５０】
エネルギー線硬化性のモノマーおよび／またはオリゴマー（Ｂ）を配合する場合、エネルギー線硬化性材料中におけるエネルギー線硬化性のモノマーおよび／またはオリゴマー（Ｂ）の含有量は、５〜８０質量％であることが好ましく、特に２０〜６０質量％であることが好ましい。
【００５１】
ここで、エネルギー線硬化性樹脂組成物を硬化させるためのエネルギー線として紫外線を用いる場合には、光重合開始剤（Ｃ）を添加することが好ましく、この光重合開始剤（Ｃ）の使用により、重合硬化時間および光線照射量を少なくすることができる。
【００５２】
光重合開始剤（Ｃ）としては、具体的には、ベンゾフェノン、アセトフェノン、ベンゾイン、ベンゾインメチルエーテル、ベンゾインエチルエーテル、ベンゾインイソプロピルエーテル、ベンゾインイソブチルエーテル、ベンゾイン安息香酸、ベンゾイン安息香酸メチル、ベンゾインジメチルケタール、２，４−ジエチルチオキサンソン、１−ヒドロキシシクロヘキシルフェニルケトン、ベンジルジフェニルサルファイド、テトラメチルチウラムモノサルファイド、アゾビスイソブチロニトリル、ベンジル、ジベンジル、ジアセチル、β−クロールアンスラキノン、（２，４，６−トリメチルベンジルジフェニル）フォスフィンオキサイド、２−ベンゾチアゾール−Ｎ，Ｎ−ジエチルジチオカルバメート、オリゴ｛２−ヒドロキシ−２−メチル−１−［４−（１−プロペニル）フェニル］プロパノン｝、２，２−ジメトキシ−１，２−ジフェニルエタン−１−オンなどが挙げられる。これらは単独で用いてもよいし、２種以上を併用してもよい。
【００５３】
光重合開始剤（Ｃ）は、エネルギー線硬化型共重合体（Ａ）（エネルギー線硬化性のモノマーおよび／またはオリゴマー（Ｂ）を配合する場合には、エネルギー線硬化型共重合体（Ａ）およびエネルギー線硬化性のモノマーおよび／またはオリゴマー（Ｂ）の合計量１００質量部）１００質量部に対して０．１〜１０質量部、特には０．５〜６質量部の範囲の量で用いられることが好ましい。
【００５４】
エネルギー線硬化性材料においては、上記成分以外にも、適宜他の成分を配合してもよい。他の成分としては、例えば、エネルギー線硬化性を有しないポリマー成分またはオリゴマー成分（Ｄ）、架橋剤（Ｅ）等が挙げられる。
【００５５】
エネルギー線硬化性を有しないポリマー成分またはオリゴマー成分（Ｄ）としては、例えば、ポリアクリル酸エステル、ポリエステル、ポリウレタン、ポリカーボネート、ポリオレフィン等が挙げられ、重量平均分子量（Ｍｗ）が３，０００〜２，５００，０００のポリマーまたはオリゴマーが好ましい。
【００５６】
架橋剤（Ｅ）としては、エネルギー線硬化型共重合体（Ａ）等が有する官能基との反応性を有する多官能性化合物を用いることができる。このような多官能性化合物の例としては、イソシアネート化合物、エポキシ化合物、アミン化合物、メラミン化合物、アジリジン化合物、ヒドラジン化合物、アルデヒド化合物、オキサゾリン化合物、金属アルコキシド化合物、金属キレート化合物、金属塩、アンモニウム塩、反応性フェノール樹脂等を挙げることができる。
【００５７】
これら他の成分（Ｄ），（Ｅ）をエネルギー線硬化性材料に配合することにより、硬化前における粘着性、硬化後の強度、他の層との接着性、保存安定性などを改善し得る。これら他の成分の配合量は特に限定されず、エネルギー線硬化型共重合体（Ａ）１００質量部に対して０〜４０質量部の範囲で適宜決定される。
【００５８】
次に、エネルギー線硬化性材料が、エネルギー線硬化性を有しないポリマー成分とエネルギー線硬化性のモノマーおよび／またはオリゴマーとの混合物を主成分とする場合について、以下説明する。
【００５９】
エネルギー線硬化性を有しないポリマー成分としては、例えば、前述したアクリル系共重合体（ａ１）と同様の成分が使用できる。エネルギー線硬化性樹脂組成物中におけるエネルギー線硬化性を有しないポリマー成分の含有量は、２０〜９９．９質量％であることが好ましく、特に３０〜８０質量％であることが好ましい。
【００６０】
エネルギー線硬化性のモノマーおよび／またはオリゴマーとしては、前述の成分（Ｂ）と同じものが選択される。エネルギー線硬化性を有しないポリマー成分とエネルギー線硬化性のモノマーおよび／またはオリゴマーとの配合比は、ポリマー成分１００質量部に対して、エネルギー線硬化性のモノマーおよび／またはオリゴマー１０〜１５０質量部であることが好ましく、特に２５〜１００質量部であることが好ましい。
【００６１】
この場合においても、上記と同様に、光重合開始剤（Ｃ）や架橋剤（Ｅ）を適宜配合することができる。
【００６２】
図２に示すように、本実施形態における隔壁３は、強度や使用する材料の少なさ等の面から、平面視ハニカム状のハニカム構造（正六角形を隙間なく並べた構造）を有する。ただし、これに限定されることなく、隔壁３は、例えば格子状構造であってもよいし、複数の円形や多角形を抜いた構造であってもよい。
【００６３】
隔壁３の高さ（厚さ）は、１〜３０００μｍであることが好ましく、特に１０〜１０００μｍであることが好ましく、さらには２０〜５００μｍであることが好ましい。隔壁３の高さが低過ぎると、感温性材料４の厚さが薄くなり過ぎて、所望の調光効果が得られないおそれがある。また、隔壁３の高さが高過ぎると、感温性調光シート１の厚さが不要に厚くなるおそれがある。
【００６４】
隔壁３の幅は、５〜５０００μｍであることが好ましく、特に１０〜２０００μｍであることが好ましく、さらには１００〜１０００μｍであることが好ましい。隔壁３の幅が細過ぎると、隔壁３の強度が低下して、外力により隔壁３が容易に破壊されるおそれがある。隔壁３の幅が太過ぎると、隔壁３が目立ち過ぎたり、所望の調光効果が得られないおそれがある。
【００６５】
隔壁３によって区画された空間（セル）の平面方向の面積は、０．１〜１００００ｍｍ２であることが好ましく、特に１〜３０００ｍｍ２であることが好ましく、さらには２０〜５００ｍｍ２であることが好ましい。セル面積が小さ過ぎると、隔壁３を容易に製造することができなくなるおそれがある。セル面積が大き過ぎると、隔壁３によって区画するメリットが小さくなるおそれがある。
【００６６】
隔壁３は、ガスバリア性、特に水蒸気に対してガスバリア性を有することが好ましい。隔壁３がガスバリア性を有すると、感温性材料４中の水分が隔壁３から蒸発することを抑制することができるのみならず、外部から隔壁３を介して水蒸気、例えば結露に起因する水蒸気が浸入してくることを抑制することができる。
【００６７】
隔壁３のガスバリア性は、水蒸気透過率が１×１０３ｇ／ｍ２・ｄａｙ以下となるレベルであることが好ましく、特に水蒸気透過率が１×１０２ｇ／ｍ２・ｄａｙ以下となるレベルであることが好ましく、さらには水蒸気透過率が５×１０１ｇ／ｍ２・ｄａｙ以下となるレベルであることが好ましい。
【００６８】
なお、隔壁３の水蒸気透過率は、次のようにして測定する。隔壁３の形成に用いる材料（隔壁材料）を、剥離処理されたポリエチレンテレフタレート樹脂基材の剥離処理面に均一に塗布し、その塗膜の表面に、別の剥離処理されたポリエチレンテレフタレート樹脂基材の剥離処理面を貼合して、エネルギー線を照射することで隔壁材料を完全硬化させる。そして、硬化した隔壁材料の両側からポリエチレンテレフタレート樹脂基材を剥離し、得られた均一な厚み（１０００μｍ）の樹脂フィルムを試料として、水蒸気透過率を測定する。水蒸気透過率の測定方法は、透明基材２における水蒸気透過率の測定方法と同様である。
【００６９】
〔感温性材料〕
感温性材料４は、温度変化に応じて全光線透過率が変化する材料である。感温性材料４は、液体状であってもよいし、ゲル状であってもよい。ゲル状であれば、感温性調光シート１からより漏れ難いものとなる。
【００７０】
感温性材料４としては、特に限定されず、従来公知のものを使用することができる。例えば、Ｎ−ｎ−プロピルアクリルアミド、Ｎ−イソプロピルアクリルアミド、Ｎ−ｔ−ブチルアクリルアミド、Ｎ−エチルアクリルアミド、Ｎ，Ｎ−ジメチルアクリルアミド、Ｎ−アクリロイルピロリジン、Ｎ−アクリロイルピペリジン、Ｎ−アクリロイルモルホリン、Ｎ−ｎ−プロピルメタクリルアミド、Ｎ−イソプロピルメタクリルアミド、Ｎ−エチルメタクリルアミド、Ｎ，Ｎ−ジメチルメタクリルアミド、Ｎ−メタクリロイルピロリジン、Ｎ−メタクリロイルピペリジン、Ｎ−メタクリロイルモルホリン等のＮ置換（メタ）アクリルアミド誘導体の１種または２種以上をモノマー成分とする重合体；ヒドロキシプロピルセルロース、ポリビニルアルコール部分酢化物、ポリビニルメチルエーテル、（ポリオキシエチレン−ポリオキシプロピレン）ブロックコポリマー、ポリオキシエチレンラウリルアミン等のポリオキシエチレンアルキルアミン誘導体；ポリオキシエチレンソルビタンラウレート等のポリオキシエチレンソルビタンエステル誘導体；（ポリオキシエチレンノニルフェニルエーテル）アクリレート、（ポリオキシエチレンオクチルフェニルエーテル）メタクリレート等の（ポリオキシエチレンアルキルフェニルエーテル）（メタ）アクリレート類；（ポリオキシエチレンラウリルエーテル）アクリレート、（ポリオキシエチレンオレイルエーテル）メタクリレート等の（ポリオキシエチレンアルキルエーテル）（メタ）アクリレート類等のポリオキシエチレン（メタ）アクリル酸エステル誘導体などの感温性成分を、水または有機溶媒に溶解したものを使用することができる。上記の感温性成分は、１種を単独で、または２種以上を組み合わせて使用することができる。
【００７１】
また、感温性材料４としては、ポリマーブレンド系の感温性成分を使用することもできる。ポリマーブレンド系の感温性成分としては、例えば、（メタ）アクリル酸、クロトン酸等のモノカルボン酸、ビニルアルコール、２−ヒドロキシエチル（メタ）アクリレート等の水酸基含有化合物の１種または２種以上をモノマー成分とする第１の重合体（共重合体を含む）と、エチレンオキシド、プロピレンオキシド、ブチレンオキシド、Ｎ−アクリロイルモルホリン、メチルビニルエーテル、エチルビニルエーテル等の１種または２種以上をモノマー成分とする第２の重合体（共重合体を含む）との混合物が挙げられる。
【００７２】
第１の重合体と第２の重合体との混合比は、質量基準で１：９９〜８：２であることが好ましく、特に１：９〜５：５であることが好ましい。また、第１の重合体の重量平均分子量（Ｍｗ）は、１０，０００〜１，０００，０００であることが好ましく、特に５０，０００〜５００，０００であることが好ましい。第２の重合体の重量平均分子量（Ｍｗ）は、１００〜１０，０００であることが好ましく、特に５００〜７，０００であることが好ましい。
【００７３】
感温性材料４は、感温性調光シート１からのさらなる漏れ防止のために、光硬化性成分を含有し（硬化前の感温性材料４として）、光硬化によるゲル化によって形状を保持するようにしてもよい。光硬化性成分としては、多官能のモノマー、特に（メタ）アクリルモノマーが好ましく、具体的には、ジペンタエリスリトールヘキサ（メタ）アクリレート、ペンタエリスリトールテトラ（メタ）アクリレート、トリメチロールプロパントリ（メタ）アクリレート、ペンタエリスリトールトリ（メタ）アクリレート、トリス（（メタ）アクリロキシエチル）イソシアヌレート、ジエチレングリコールジ（メタ）アクリレート、２−ヒドロキシエチル（メタ）アクリレート、ポリエチレングリコールジ（メタ）アクリレート等が挙げられる。これらは、１種を単独で、または２種以上を組み合わせて使用することができる。
【００７４】
感温性材料４が上記の光硬化性成分を含有する場合、さらに光重合開始剤を含有することが好ましい。光重合開始剤としては、特に限定されず、例えば、前述した光重合開始剤（Ｃ）と同様のものを使用することができる。
【００７５】
感温性材料４は、常温では全光線透過率が高く、常温からの温度上昇により白濁化または着色して全光線透過率が低くなることが好ましい。全光線透過率の変化前後の差は、５０％以上であることが好ましく、特に６０％以上であることが好ましく、さらには７０〜９９％であることが好ましい。なお、全光線透過率は、ＪＩＳ  Ｋ  ７３６１：１９９７に準拠して測定した値であり、具体的には、島津製作所社製の分光光度計「ＵＶ−３１０１ＰＣ」を用いて測定した値である。
【００７６】
感温性材料４における全光線透過率の変化開始温度は、１０〜１００℃の範囲内であることが好ましく、特に２０〜８０℃の範囲内であることが好ましく、さらには３０〜７０℃の範囲内であることが好ましい。
【００７７】
〔感温性調光シートの製造方法〕
本実施形態に係る感温性調光シート１は、一例として、次の製造方法によって製造することができる。
【００７８】
最初に、第１の透明基材２の片面に、エネルギー線硬化性材料と、所望により溶剤とを含有する塗布液を塗布し、必要に応じて乾燥させて、エネルギー線硬化性層を形成する。エネルギー線硬化性材料の塗布液の塗布は、例えば、ロールコーター、ナイフコーター、ロールナイフコーター、エアナイフコーター、ダイコーター、バーコーター、グラビアコーター、カーテンコーター等を使用して行うことができる。
【００７９】
次に、上記エネルギー線硬化性層を、所望のパターンを有するマスキング材でマスキングする。例えば、図２に示すハニカム構造の隔壁３を形成する場合には、ハニカム状のエネルギー線透過部分が存在し、その他の部分がエネルギー線不透過部分となっているマスキング材等によってマスキングする。
【００８０】
その状態で、エネルギー線硬化性層にエネルギー線を照射して、エネルギー線硬化性層の非マスキング部分を硬化（半硬化を含む）させる。エネルギー線としては、紫外線や電子線等が挙げられるが、中でも紫外線が好ましい。紫外線の照射量は、光量で１００〜１０００ｍＪ／ｃｍ２程度が好ましい。紫外線照射は、高圧水銀ランプ、フュージョンＨランプ、キセノンランプ等によって行うことができる。
【００８１】
エネルギー線硬化性層の非マスキング部分が硬化したら、当該硬化部分を残して、非硬化部分を除去する。非硬化部分の除去は、溶剤や水で洗い流す方法により好ましく行うことができる。また、エネルギー線硬化性層に積層したマスキング材に非硬化部分を付着させて、マスキング材を剥がすとともに非硬化部分を除去してもよいし、粘着シート等を用いて、非硬化部分を粘着シートに接着させた後、粘着シート等を剥がすとともに非硬化部分を除去してもよい。これらの方法により、所望のパターンを有する隔壁３が形成される。
【００８２】
このように、本実施形態に係る感温性調光シート１の製造方法によれば、エネルギー線硬化性材料を使用することで、容易に隔壁３を形成することができる。
【００８３】
次いで、隔壁３によって区画された空間に、感温性材料を充填する。感温性材料の充填は、例えば、感温性材料と、所望により溶剤とを含有する塗布液を、第１の透明基材２の隔壁３側の面に塗布し、必要に応じて乾燥することにより行うことができる。感温性材料の塗布液の塗布は、例えば、ロールコーター、ナイフコーター、ロールナイフコーター、エアナイフコーター、ダイコーター、バーコーター、グラビアコーター、カーテンコーター等を使用して行うことができる。また、スポイト等を用いて、感温性材料の塗布液を上記空間に充填してもよい。隔壁３によって区画された空間から溢れた余分な塗布液は、スキージ等を使用して除去することができる。また、後述するように隔壁３と第２の透明基材２とを積層した後、その積層体を２本のロール間に通すことにより、余分な塗布液を押し出すようにしてもよい。
【００８４】
最後に、隔壁３の第１の透明基材２側と反対側の端面と、第２の透明基材２とを接着する。このとき、隔壁３が粘着性を有する場合、または熱等をトリガーとして粘着性を発揮する場合には、その粘着性を利用して隔壁３と第２の透明基材２とを接着することができる。また、隔壁３が接着性を有する場合、または熱やエネルギー線の照射等をトリガーとして接着性を発揮する場合には、その接着性を利用して隔壁３と第２の透明基材２とを接着することができる。隔壁３は、粘着性および接着性の双方を有していてもよいし、または発揮してもよい。
【００８５】
例えば、隔壁３の形成時にエネルギー線硬化性材料が半硬化状態にあり、上記の時点でさらにエネルギー線を照射することにより、エネルギー線硬化性材料が完全硬化するとともに接着性を発揮する場合には、隔壁３に対してエネルギー線を照射することで、隔壁３と第２の透明基材２とを接着することができる。また、隔壁３の形成時にエネルギー線硬化性材料はほぼ硬化しているが、上記の時点で加熱することにより、エネルギー線硬化性材料が粘着性および接着性を発揮する場合には、隔壁３に対して熱を印加することで、隔壁３と第２の透明基材２とを接着することができる。
【００８６】
なお、感温性材料４が光硬化性成分（および光重合開始剤）を含有している場合には、エネルギー線として紫外線を照射することで、感温性材料４はゲル化する。これにより、感温性材料４は、感温性調光シート１からより漏れ難いものとなる。
【００８７】
隔壁３が上記のような粘着性もしくは接着性を有しない、または発揮しない場合には、別途接着剤を使用して、隔壁３と第２の透明基材２とを接着することができる。かかる接着剤は、特に限定されるものではなく、粘着剤であってもよい。接着剤としては、例えば、アクリル系接着剤、ポリウレタン系接着剤、エポキシ系接着剤、ポリエステル系接着剤、ポリエステルポリウレタン系接着剤等が挙げられる。また、粘着剤としては、例えば、アクリル系粘着剤、ポリエステル系粘着剤、ポリウレタン系粘着剤、ゴム系粘着剤、シリコーン系粘着剤等が挙げられる。
【００８８】
上記接着剤は、隔壁３における第１の透明基材２側と反対側の端面に塗布してもよいし、第２の透明基材２における隔壁３と接する側の全面に塗布してもよい。また、第２の透明基材２における隔壁３と接する側の全面に粘着シートを貼付してもよい。
【００８９】
得られた感温性調光シート１の端縁部は、そのままの状態としてもよいし、シールしてもよい。シール方法としては、例えば、公知のシール材を使用する方法であってもよいし、第１の透明基材２と第２の透明基材２とを熱融着する方法であってもよい。
【００９０】
また、本実施形態に係る感温性調光シート１は、次の製造方法によって製造することもできる。この製造方法では、エネルギー線硬化性層の形成まで、および隔壁形成後は、前述した製造方法と同様であり、隔壁の形成方法が異なる。
【００９１】
前述した製造方法と同様にしてエネルギー線硬化性層を形成したら、次に、エネルギー線硬化性層全体にエネルギー線を照射して、エネルギー線硬化性層全体を硬化（半硬化を含む）させて、硬化層とする。そして、その硬化層を所望のパターンで厚み方向にハーフカットして、不要部分を除去することにより、隔壁３を形成する。ハーフカットは、硬化層を完全にカットし、第１の透明基材２は全くカットしないか、僅かな深さでカットする程度で行う。
【００９２】
例えば、図２に示すハニカム構造の隔壁３を形成する場合には、ハーフカットのパターンをハニカム形状とし、ハーフカット後に各六角形部分を除去する。
【００９３】
以上の感温性調光シート１の製造方法では、隔壁３の材料としてエネルギー線硬化性材料を使用するため、当該エネルギー線硬化性材料を第１の透明基材２に対し、直接塗布して隔壁３を形成することができる。すなわち、隔壁３と第１の透明基材２との間で接着剤を必要とすることがなく、容易に隔壁３を形成することができ、ひいては感温性材料４を容易に封入することができる。さらに、第１の透明基材２に形成された隔壁３が粘着性または接着性を発揮し得る場合には、当該粘着性または接着性を利用して、隔壁３と第２の透明基材２とを直接接着することができ、したがって感温性材料４を容易に封入することができる。
【００９４】
以上説明した本実施形態に係る感温性調光シート１は、隔壁３によって、感温性材料４が感温性調光シート１から漏れ難いものとなっており、また、エネルギー線硬化性材料を硬化させてなる隔壁３の変形のし難さにも起因して、安定性および耐久性に優れたものとなっている。さらには、透明基材２のガスバリア性によって、感温性材料４の水分の蒸発や外部からの水蒸気の侵入が抑制されているため、調光性能が劣化し難いものとなっている。
【００９５】
〔感温性調光シートの使用方法〕
本実施形態に係る感温性調光シート１は、建築物等における透明な窓等の透明部材に取り付けて使用することができる。感温性調光シート１の取り付け方法としては特に限定されないが、例えば、感温性調光シート１を透明部材に貼付する方法や、感温性調光シート１と透明部材とを挟持する部材を使用する方法などが挙げられる。
【００９６】
感温性調光シート１を透明部材に貼付する場合、貼付時に、接着剤または粘着剤を感温性調光シート１または透明部材に塗布したり、粘着シートを感温性調光シート１または透明部材に貼付したりしてもよいし、感温性調光シート１の片面にあらかじめ粘着剤層を形成しておいてもよい。
【００９７】
粘着剤層を構成する粘着剤としては、例えば、アクリル系、ポリエステル系、ポリウレタン系、ゴム系、シリコーン系等のいずれであってもよい。また、当該粘着剤は、エマルション型、溶剤型または無溶剤型のいずれでもよく、架橋タイプまたは非架橋タイプのいずれであってもよい。なお、この粘着剤には、所望により帯電防止剤、紫外線吸収剤、着色剤、赤外線吸収剤などの各種添加剤を配合することができる。
【００９８】
粘着剤層の厚さは、上記の目的を達することができれば特に限定されることはなく、通常は１〜３００μｍであり、好ましくは５〜１００μｍであり、特に好ましくは１０〜５０μｍである。
【００９９】
粘着剤層は、粘着剤の塗布液を、感温性調光シート１の片面に塗布することにより形成してもよいし、別の剥離シートに塗布してから感温性調光シート１の片面に転写してもよい。
【０１００】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【０１０１】
例えば、図１において、２枚の透明基材２，２のガスバリア層２１の一方または両方は、感温性調光シート１の外側（隔壁３側とは反対側）に位置していてもよい。また、感温性調光シート１のいずれかの位置には、他の層が存在していてもよい。
【０１０２】
さらに、隔壁３は、エネルギー線硬化性材料を所望のパターンで印刷することにより形成してもよい。
【実施例】
【０１０３】
以下、実施例等により本発明をさらに具体的に説明するが、本発明の範囲はこれらの実施例等に限定されるものではない。
【０１０４】
〔実施例１〕
１．透明基材の作製
基材本体としてのポリエチレンテレフタレート（以下「ＰＥＴ」という）フィルム（厚さ２５μｍ）の片面に、ポリシラザンを主成分とするコーティング剤（クラリアントジャパン社製，アクアミカＮＬ１１０−２０）を塗布し、１２０℃で１分間加熱して、上記ＰＥＴフィルム上にペルヒドロポリシラザンを含む層（厚さ６０ｎｍ）を形成した。次いで、プラズマイオン注入装置を用いて、ペルヒドロポリシラザンを含む層の表面にアルゴン（Ａｒ）をプラズマイオン注入してガスバリア層（厚さ６０ｎｍ）を形成し、これを透明基材とした（２枚作製）。なお、ガスバリア層の厚さは、触診式段差計（ＡＭＢＩＯＳ  ＴＥＣＨＮＯＬＯＧＹ社製，ＸＰ−１）を用いて測定した。
【０１０５】
得られた透明基材の水蒸気透過率を、透過率測定機（ＬＹＳＳＹ社製，Ｌ８９−５００）を用いて４０℃、相対湿度９０％の条件下で測定したところ、０．０５ｇ／ｍ２・ｄａｙであった。
【０１０６】
２．エネルギー線硬化性材料の調製
２−エチルヘキシルアクリレートモノマー（東京化成社製）２０質量部に、酢酸エチル７０質量部を加えるとともに、重合開始剤としてアゾビスイソブチロニトリルを加えて重合反応させ、重量平均分子量１０，０００のポリ２−エチルヘキシルアクリレートを得た。そして、この溶液を１００℃、減圧下で乾燥させた。
【０１０７】
得られたポリ２−エチルヘキシルアクリレート２０質量部に、２−エチルヘキシルアクリレートモノマー（東京化成社製）７０質量部、イソボルニルアクリレートモノマー（東京化成社製）２０質量部およびヒドロキシエチルアクリレートモノマー（東京化成社製）１０質量部を加え、２４時間撹拌した。続いて、光重合開始剤（ＢＡＳＦ社製，イルガキュア１８４）を２質量部加えて、よく撹拌し、エネルギー線硬化性材料を得た。
【０１０８】
３．マスキング材の作製
片面がシリコーン系剥離剤によって剥離処理された透明ＰＥＴフィルム（厚さ２５μｍ）の非剥離処理面に、黒色インクによりハニカムパターンを描画し、これをマスキング材とした。具体的には、線幅１０００μｍ、一辺の長さ５０００μｍの六角形を組み合わせたハニカムパターンを透明部分（紫外線透過部分）として残し、それ以外の部分を黒色インク（富士ゼロックス株式会社製，ＣＴ２０１３６０）で塗り潰した。
【０１０９】
４．隔壁の形成
第１の透明基材のガスバリア層側の面に、上記で得られたエネルギー線硬化性材料の塗布液をドクターブレードによって塗布し、エネルギー線硬化性層を形成した。そして、上記ハニカムパターンを有するマスキング材を、当該マスキング材の剥離処理面とエネルギー線硬化性層とが接するように、エネルギー線硬化性層に積層した。
【０１１０】
次いで、マスキング材のハニカムパターン描画面から紫外線（光量：２５０ｍＪ／ｃｍ２）を照射し、エネルギー線硬化性層の非マスキング部分を硬化（半硬化）させた。硬化後のエネルギー線硬化性層の厚さを、ダイアルシックネスゲージ（尾崎製作所社製，ダイアルシックネスゲージＧ）を用いて測定したところ、３００μｍであった。その後、エネルギー線硬化性層からマスキング材を剥離した。このとき、エネルギー線硬化性層の非硬化部分はマスキング材に付着して、マスキング材とともに第１の透明基材から除去され、エネルギー線硬化性層の硬化部分は第１の透明基材に残留し、隔壁を形成した。
【０１１１】
形成された隔壁は、線幅１０００μｍ、六角形の一辺の長さ５０００μｍ、高さ３００μｍの正六角形ハニカム構造を有するものであった。
【０１１２】
ここで、上記隔壁の水蒸気透過率を、次のようにして測定した。隔壁形成に用いた上記エネルギー線硬化性材料の塗布液を、剥離処理されたポリエチレンテレフタレート樹脂基材の剥離処理面にドクターブレードによって均一に塗布し、その塗膜の表面に、別の剥離処理されたポリエチレンテレフタレート樹脂基材の剥離処理面を貼合した。次いで、紫外線（光量：２５０ｍＪ／ｃｍ２）を照射し、上記エネルギー線硬化性材料を完全硬化させた。そして、硬化したエネルギー線硬化性材料の両側からポリエチレンテレフタレート樹脂基材を剥離し、得られた厚み１０００μｍの樹脂フィルムを試料とした。その樹脂フィルムの水蒸気透過率を、透過率測定機（ＬＹＳＳＹ社製，Ｌ８９−５００）を用いて４０℃、相対湿度９０％の条件下で測定したところ、４５ｇ／ｍ２・ｄａｙであった。
【０１１３】
５．感温性材料の調製・充填
感温性成分としてのポリビニルメチルエーテル（東京化成工業社製）の３０質量％水溶液２００質量部に、ポリエチレングリコールジアクリレート（シグマアルドリッチ社製）１０質量部と、光重合開始剤（ＢＡＳＦ社製，イルガキュア２９５９）０．２質量部とを溶解させ、これを感温性材料の塗布液とした。
【０１１４】
得られた感温性材料の塗布液を、スポイトを使用して、隔壁によって区画された空間に感温性材料を充填した。
【０１１５】
６．第２の透明基材の積層
第２の透明基材のガスバリア層側を上記隔壁および感温性材料の上に重ね合わせ、ロールにて圧着した。その積層体に対して紫外線（光量：２５０ｍＪ／ｃｍ２）を照射し、隔壁を硬化（完全硬化）させて、当該隔壁と透明基材とを接着させるとともに、感温性材料をゲル化させ、これを感温性調光シートとした。
【０１１６】
得られた感温性調光シートは、４０℃以上にて白濁し、４０℃未満で透明となるものであった。
【０１１７】
〔実施例２〕
感温性成分としてのポリビニルメチルエーテル（東京化成工業社製）の３０質量％水溶液２００質量部に、ポリイソプロピルアクリルアミド（シグマアルドリッチ社製）１質量部を溶解させた。この溶液に、ポリエチレングリコールジアクリレート（シグマアルドリッチ社製）１０質量部と、光重合開始剤（ＢＡＳＦ社製，イルガキュア２９５９）０．２質量部とを溶解させ、これを感温性材料の塗布液とした。
【０１１８】
上記感温性材料の塗布液を使用する以外、実施例１と同様にして感温性調光シートを製造した。得られた感温性調光シートは、３２℃以上にて白濁し、３２℃未満で透明となるものであった。
【０１１９】
〔実施例３〕
実施例１と同様にして、第１の透明基材上に隔壁を形成するとともに、隔壁によって区画された空間に感温性材料を充填した。次いで、隔壁の上端部に、ポリエチレン製のへらを使用して、エポキシ接着剤（コニシ社製，ボンドＥ７０）を均一に塗布した。その後は実施例１と同様にして、第２の透明基材を圧着し、紫外線を照射して、感温性調光シートを製造した。得られた感温性調光シートは、４０℃以上にて白濁し、４０℃未満で透明となるものであった。
【０１２０】
〔実施例４〕
感温性成分としてのポリビニルメチルエーテル（東京化成工業社製）の３０質量％水溶液２００質量部に、ポリイソプロピルアクリルアミド（シグマアルドリッチ社製）１質量部を溶解させ、これを感温性材料の塗布液とした。
【０１２１】
上記感温性材料の塗布液を使用する以外、実施例１と同様にして感温性調光シートを製造した。得られた感温性調光シートは、３２℃以上にて白濁し、３２℃未満で透明となるものであった。
【０１２２】
〔実施例５〕
実施例１で調製したエネルギー線硬化性材料の塗布液を、片面がシリコーン系剥離剤によって剥離処理された透明ＰＥＴフィルム（厚さ７５μｍ）の剥離処理面上にドクターブレードによって塗布し、エネルギー線硬化性層を形成した。このエネルギー線硬化性層に紫外線（光量：２５０ｍＪ／ｃｍ２）を照射して、エネルギー線硬化性層を硬化（半硬化）させた。硬化後のエネルギー線硬化性層の厚さを、ダイアルシックネスゲージ（尾崎製作所社製，ダイアルシックネスゲージＧ）を用いて測定したところ、３００μｍであった。
【０１２３】
得られた硬化後のエネルギー線硬化性層に対し、一辺の長さ５０００μｍの正六角形に加工した刃高８０００μｍのゼンマイ刃を用いて切り込みを入れ、正六角形部分を取り除いた。これをエネルギー線硬化性層の平面方向全般にわたって繰り返し行い、線幅１０００μｍの正六角形のハニカム構造の隔壁を透明ＰＥＴフィルム上に形成した。
【０１２４】
上記のようにして形成した隔壁を、実施例１で作製した第１の透明基材のガスバリア層側の面に重ね合わせ、ロールにて圧着し、そして隔壁から透明ＰＥＴフィルムを剥離した。その後は実施例１と同様にして、感温性材料を充填し、第２の透明基材を圧着し、紫外線を照射して、感温性調光シートを製造した。得られた感温性調光シートは、４０℃以上にて白濁し、４０℃未満で透明となるものであった。
【０１２５】
〔比較例１〕
実施例１における第１および第２の透明基材の替わりに厚さ２５μｍのＰＥＴフィルム（水蒸気透過率：３０ｇ／ｍ２・ｄａｙ）を用いた以外、実施例１と同様にして感温性調光シートを製造した。得られた感温性調光シートは、４０℃以上にて白濁し、４０℃未満で透明となるものであった。
【０１２６】
〔比較例２〕
アクリル系粘着剤（リンテック社製，ＰＡ−Ｔ１，非エネルギー線硬化性）の塗布液を、片面がシリコーン系剥離剤によって剥離処理された透明ＰＥＴフィルム（厚さ７５μｍ）の剥離処理面上にドクターブレードによって塗布し、乾燥させて、厚さ３００μｍの粘着剤層を形成した。
【０１２７】
得られた粘着剤層に対し、一辺の長さ５０００μｍの正六角形に加工した刃高８０００μｍのゼンマイ刃を用いて切り込みを入れ、正六角形部分を取り除いた。これを粘着剤層の平面方向全般にわたって繰り返し行い、線幅１０００μｍの正六角形のハニカム構造の隔壁を透明ＰＥＴフィルム上に形成した。
【０１２８】
この隔壁の形成に用いた材料を使用し、実施例１と同様にして厚み１０００μｍの樹脂フィルムを作成した。得られた樹脂フィルムの水蒸気透過率を測定したところ、４５ｇ／ｍ２・ｄａｙであった。
【０１２９】
上記のようにして形成した隔壁を、実施例１で作製した第１の透明基材のガスバリア層側の面に重ね合わせ、ロールにて圧着し、そして隔壁から透明ＰＥＴフィルムを剥離した。その後は実施例１と同様にして、感温性材料を充填し、第２の透明基材を圧着し、紫外線を照射して、感温性調光シートを製造した。得られた感温性調光シートは、４０℃以上にて白濁し、４０℃未満で透明となるものであった。
【０１３０】
〔比較例３〕
実施例１で作製した第１の透明基材のガスバリア層側の面に、アクリル系粘着剤（リンテック社製，ＰＡ−Ｔ１，非エネルギー線硬化性）の塗布液を、ドクターブレードによって塗布し、乾燥させて、厚さ２５μｍの粘着剤層を形成した。第２の透明基材についても同様に、ガスバリア層側の面に厚さ２５μｍの粘着剤層を形成した。
【０１３１】
第１の透明基材の粘着剤層面に、樹脂ネット（タキロン社製，トリカルネットＮ−３，厚さ５００μｍ，平面格子状，網目ピッチ１．９ｍｍ×２．８ｍｍ）を重ね合わせ、ロールにて圧着し、当該樹脂ネットを隔壁とした。その後は実施例１と同様にして、感温性材料を充填し、第２の透明基材を圧着し、紫外線を照射して、感温性調光シートを製造した。得られた感温性調光シートは、４０℃以上にて白濁し、４０℃未満で透明となるものであった。
【０１３２】
〔試験例１〕（液漏れ性試験）
実施例または比較例で得られた感温性調光シートをフロートガラス板の上に置き、当該感温性調光シート上に、１００ｇの精密分銅（村上衡器製作所社製）を載せた。分銅を載せてから１時間後の感温性調光シートの状態を目視により観察し、液漏れの有無を判断した。結果を表１に示す。表１中、液漏れがなかったものを○、液漏れがあったものを×で示す。
【０１３３】
〔試験例２〕（耐荷重試験）
上記液漏れ試験を行った際に、感温性調光シート上に分銅を載せた前後で、シート厚みや隔壁に変化・変形があったか否かを、ダイアルシックネスゲージ（尾崎製作所社製，ダイアルシックネスゲージＧで確認した。結果を表１に示す。表１中、変化・変形がなかったものを○、変化・変形があったものを×で示す。
【０１３４】
〔試験例３〕（窓貼付試験）
ｎ−ブチルアクリレート９５質量部およびアクリル酸５質量部を、酢酸エチルを溶媒としてラジカル重合して、カルボキシル基含有アクリル酸エステル共重合体（重量平均分子量６０万：スチレン換算値）を得た。このカルボキシル基含有アクリル酸エステル共重合体１００質量部に、アルミキレート系架橋剤（綜研化学社製，Ｍ−５Ａ；アルミニウムトリスアセチルアセトネート）０．５質量部を均一に混合し、粘着剤組成物を得た。
【０１３５】
実施例または比較例で得られた感温性調光シートの一方の面に、ドクターブレードを使用して上記粘着剤組成物を塗布し、乾燥させて、厚さ２０μｍの粘着剤層を形成した。
【０１３６】
上記粘着剤層を介して感温性調光シートをガラス窓に貼付した。貼付から１日後、５日後、１０日後、および６０日後に、感温性調光シートの調光性能を評価した。シート製造時に測定した白濁開始温度で感温性調光シートの色調が良好に変化した場合には○、白濁開始温度がシート製造時とは異なったり、透明〜白濁が良好に変化しなかった場合には×と判断した。結果を表１に示す。
【０１３７】
【表１】
2014151583.tif 000003
【０１３８】
表１から分かるように、実施例で得られた感温性調光シートは、感温性材料の液漏れがなく、耐変形性にも優れていた。また、液漏れがないことと、高い水蒸気バリア性を有することから、窓に貼付したときにも、調光性能に劣化がなく、耐久性にも優れていた。これに対し、比較例１で得られた感温性調光シートは、水蒸気バリア性が低いものであったため、調光性能が劣化し易く、耐久性が非常に低かった。また、比較例２で得られた感温性調光シートは、耐液漏れ性および耐変形性に劣ったため、調光性能が劣化し易く、耐久性が低かった。比較例３で得られた感温性調光シートは、耐液漏れ性に劣ったため、調光性能が劣化し易く、耐久性が低かった。
【産業上の利用可能性】
【０１３９】
本発明に係る感温性調光シートは、温度変化に応じて光線透過率が変化するウィンドウフィルム等として有用である。
【符号の説明】
【０１４０】
１…感温性調光シート
２…透明基材
２１…基材本体
２２…ガスバリア層
３…隔壁
４…感温性材料
【図１】
2014151583.tif 000004
【図２】
2014151583.tif 000005